(57)【特許請求の範囲】
【請求項１】
親水性吸収層と、熱可塑性ポリオレフィンを含むポリオレフィンバリア層と、前記吸収層を前記バリア層に固着させる結合層とを含む多層物品であって、
前記結合層が、
コポリマー中の酢酸ビニル量が３０重量％超である、エチレン酢酸ビニルコポリマー、
コポリマー中のアクリレート量が１５重量％超である、エチレンとＣ１〜Ｃ８アクリレートとのコポリマー、又は
コポリマー中のアクリル酸量が７重量％超である、エチレンとＣ１〜Ｃ４アクリル酸とのコポリマー、
を含み、
前記結合層が、熱可塑性ポリマーを含み、
前記吸収層が、界面活性剤と組合された脂肪族熱可塑性ポリエステルを含む繊維の不織布ウェブを含む、多層物品。
【請求項２】
親水性の第１のプライと、第２のプライとを含む吸収層と、
前記第２のプライに固着しているポリオレフィンバリア層と、
前記ポリオレフィンバリア層と前記第２のプライとの間に配置されこれらに押出固着されている結合層と、
を含む多層物品であって、
前記ポリオレフィンバリア層が熱可塑性ポリオレフィンを含み、
前記結合層が、
コポリマー中の酢酸ビニル量が３０重量％超である、エチレン酢酸ビニルコポリマー、
コポリマー中のアクリレート量が１５重量％超である、エチレンとＣ１〜Ｃ８アクリレートとのコポリマー、又は
コポリマー中のアクリル酸量が７重量％超である、エチレンとＣ１〜Ｃ４アクリル酸とのコポリマー、
を含み、
前記結合層が熱可塑性ポリマーを含み、
前記第１のプライが、界面活性剤と組合された脂肪族熱可塑性ポリエステルを含む繊維の第１の不織布ウェブを含み、
前記第２のプライが、脂肪族熱可塑性ポリエステルを含む繊維の第２の不織布ウェブを含む、多層物品。
【発明の詳細な説明】
【技術分野】
【０００１】
本開示は吸収性不織布層とポリオレフィンバリア層とを有する多層物品に関する。また、本開示は、結合層、具体的には、親水性吸収層とポリオレフィンバリア層との間の固着を強化するために用いられる結合層を含む多層物品に関する。このような物品を、
製造及び使用する方法についても記載する。
【発明の概要】
【課題を解決するための手段】
【０００２】
簡潔に述べると、１つの態様では、本開示は、親水性吸収層と、ポリオレフィンバリア層と、前記吸収層を前記バリア層に固着させる結合層と、を含む多層物品を提供する。前記吸収層は界面活性剤に組合された脂肪族ポリエステルを含む繊維の不織布ウェブを含む。
【０００３】
別の態様では、本開示は、親水性の第１のプライ及び第２のプライを含む吸収層と、前記第２のプライに固着しているポリオレフィンバリア層と、を含む多層物品を提供する。前記第１のプライは、界面活性剤と組合された脂肪族ポリエステルを含む繊維第１の不織布ウェブを含み、前記第２のプライは、前記脂肪族ポリエステルを含む繊維の第２の不織布ウェブを含む。幾つかの実施形態では、前記バリア層は前記第２のプライに直接固着している。幾つかの実施形態では、前記バリア層は前記第２のプライに間接的に固着しており、前記多層物品は前記バリア層と前記第２のプライとの間に位置し、且つ前記バリア層及び前記第２のプライに固着している結合層を更に含む。
【０００４】
幾つかの実施形態では、前記結合層は少なくとも１つのオレフィンモノマーと少なくとも１つの極性モノマーとのコポリマーを含む。幾つかの実施形態では、前記コポリマーは少なくとも１つの反応性モノマーを更に含み、前記反応性モノマーは、ヒドロキシル基と共有結合的に反応する反応性基を含む。幾つかの実施形態では、前記結合層は少なくとも１つの反応性モノマーを含む反応性ポリマーを更に含み、前記反応性モノマーは、ヒドロキシル基と共有結合的に反応する反応性基を含む。幾つかの実施形態では、前記結合層は粘着付与剤を更に含む。
【０００５】
幾つかの実施形態では、少なくとも１つのオレフィンモノマーは、エチレンである。幾つかの実施形態では、少なくとも１つの極性モノマーは、酢酸ビニル、Ｃ１〜Ｃ８アクリレート、Ｃ１〜Ｃ４アクリル酸、及びこれらの組み合わせからなる群より選択される。幾つかの実施形態では、前記反応性モノマーの反応性基は無水物基又はエポキシ基である。幾つかの実施形態では、前記結合層は熱可塑性エラストマーを含む。幾つかの実施形態では、前記熱可塑性エラストマーはアルキルメタクリレート及びアルキルアクリレートブロックを含むブロックコポリマー、例えば、ポリ（メチルメタクリレート）−ポリ（ブチルアクリレート）−ポリ（メチルメタクリレート）コポリマーである。幾つかの実施形態では、前記結合層は安息香酸アルキル可塑剤を更に含む。
【０００６】
幾つかの実施形態では、前記脂肪族ポリエステルはポリ（乳酸）を含む。幾つかの実施形態では、前記界面活性剤はアニオン性界面活性剤及び非イオン性ポリエトキシ化界面活性剤のうちの少なくとも１つを含む。幾つかの実施形態では、前記吸収層は前記脂肪族ポリエステル及び前記界面活性剤とブレンドされている不揮発性担体を更に含む。幾つかの実施形態では、前記不揮発性担体はポリアルキレングリコール、熱安定性多価アルコール、多価アルコールの低分子量エステル、及びこれらの組み合わせのうちの少なくとも１つを含む。
【０００７】
幾つかの実施形態では、前記オレフィンはポリエチレン及びポリプロピレンのうちの少なくとも１つを含む。幾つかの実施形態では前記ポリエチレンは、低密度ポリエチレン及び直鎖状低密度ポリエチレンのうちの少なくとも１つを含む。
【０００８】
上記の本開示の概要は本発明のそれぞれの実施形態を説明することを目的としたものではない。本発明の１つ以上の実施形態の詳細を以下の説明文においても記載する。本発明の他の特徴、目的、及び利点はその説明文から、また特許請求の範囲から明らかとなるであろう。
【図面の簡単な説明】
【０００９】
【図１】本開示の幾つかの実施形態に係る例示的な多層物品を示す。
【図２】本開示の幾つかの実施形態に係る別の例示的な多層物品を示す。
【図３】本開示の幾つかの実施形態に係る更に別の例示的な多層物品を示す。
【発明を実施するための形態】
【００１０】
手術創に侵入する患者の皮膚細菌叢は一般的に、手術部位感染の主な原因として認識されている。患者の皮膚上に存在する細菌叢が創傷に侵入するのを阻害する又は防ぐ試みでは、外科手技中に患者を覆うために、滅菌した使い捨て包帯を用いる。好ましくは、流体が創傷内、又は作業者、若しくは床上に流れるのを防ぐ試みでは、吸収性包帯が用いられる。しかし、吸収層は単独では、皮膚上の細菌が包帯を通過して創傷に入る流体経路を提供する恐れがある。したがって、包帯は、多くの場合、皮膚細菌叢が皮膚から遊走し、包帯を通過し、創傷に入るのを防ぐためのバリア層を含み得る多層物品である。
【００１１】
また、現在の包帯は、比較的低コストを保ちながら、強度がある（機械及び横断方向の引っ張り強度が高い）及び引火性が低い等の他の基準も満たしている。しかし、より柔らかく且つよりドレープ性の高い強度があり、流体不透過性であり、吸収性である包帯を製造することが望まれている。また、可能な限り包帯における資源再生可能な（即ち、石油由来とは対照的に、植物由来の）材料の含有量を高めることも望まれている。更に、包帯は一般的に、単回使用の使い捨て製品であるので、低コストを維持しながらこれら及び他の利点を提供することも望まれている。
【００１２】
従来、吹込及び流延フィルム、押出成形シート、発泡体、繊維、並びに織布及び編布等の繊維から製造される繊維及び製品、並びに不織布繊維ウェブ等の吸収層及びバリア層に好適な層を作製するために、熱可塑性ポリマーが使用されている。従来、これら層の多くはポリオレフィン等の石油系熱可塑性プラスチックから製造されている。しかし、これら石油系ポリマーを資源再生可能なポリマー、即ち植物系材料に由来するポリマーで置換することへの関心が高まっている。理想的な資源再生可能なポリマーは、「二酸化炭素中立」であり、これは植物系材料を栽培する際に消費される二酸化炭素が、製品が製造及び廃棄される際に生じる量と同じであることを意味する。生分解性材料は堆肥化を導く条件に曝されたとき、分解されるのに適切な特性を有する。生分解性であると考えられる材料の例としては、脂肪族ポリエステル、例えば、ポリ（乳酸）、ポリ（グリコール酸）、ポリ（カプロラクトン）、ラクチドとグリコリドとのコポリマー、ポリ（コハク酸エチレン）、ポリ（コハク酸ブチレン）、ポリヒドロキシブチレート、及びこれらの組み合わせが挙げられる。
【００１３】
幾つかの実施形態では、本開示の前記吸収層は脂肪族ポリエステル及び／又はポリイミドを含む。幾つかの実施形態では、前記吸収層は脂肪族ポリエステル及び／又はポリアミドを含む繊維を含む。幾つかの実施形態では、前記吸収層は織布又は不織布ウェブを含む。幾つかの実施形態では、前記不織布ウェブはメルトブローン、スパンボンド、スパンレース、及び／又は湿式若しくは乾式であってよい。
【００１４】
例示的な脂肪族熱可塑性ポリエステルとしては、ポリ（乳酸）、ポリ（グリコール酸）、ポリ（乳酸−コ−グリコール酸）、ポリヒドロキシブチレート、ポリヒドロキシバレレート、これらのブレンド及びコポリマーが挙げられる。脂肪族熱可塑性ポリエステルのブレンド、及び１つ以上の脂肪族熱可塑性ポリエステルと１つ以上の様々な他のポリマー（芳香族ポリエステル、脂肪族／芳香族コポリエステル、セルロースエステル、セルロールエーテル、熱可塑性デンプン、エチレン酢酸ビニル、ポリビニルアルコール、エチレンビニルアルコールが挙げられる）とのブレンド等を用いてもよい。脂肪族ポリエステルではない熱可塑性ポリマーを含むブレンド組成物では、脂肪族ポリエステルは、典型的に、ブレンド全体の６０重量％超、好ましくは、ブレンド全体の少なくとも７０重量％、例えば、少なくとも７５、８０、８５、９０、及び更には少なくとも９５重量％の濃度で存在する。
【００１５】
これらウェブは、一般的に、セルロース、セルロース誘導体、及び他の多糖類系繊維等の水吸収性繊維と合わせない限り、十分に水吸収性ではない。このようなアプローチに代えて又は加えて、脂肪族ポリエステル樹脂を１つ以上の界面活性剤と合わせてもよい。例えば、幾つかの実施形態では、界面活性剤を、脂肪族ポリエステルを含む繊維の表面に噴霧、コーティング、又は他の方法で塗布してよい。親水性表面を提供するためのコーティング方法は既知であるが、幾つかの制限も有する。まず、コーティングの調製に必要な追加の工程は、費用及び時間がかかる。次に、コーティングに用いられる溶媒の多くは、引火性の液体であるか、又は特殊な生産設備を必要とする曝露限界を有する。第３に、コーティング溶媒に対する界面活性剤の溶解度及びコーティングの厚さによって、界面活性剤の量が制限されることもある。
【００１６】
幾つかの実施形態では、脂肪族熱可塑性ポリエステルと界面活性剤とは、これらを共にブレンドすることによって組合され、生分解性、耐久性親水性組成物が得られる。場合によっては、界面活性剤は界面活性剤担体中に、又はこれと共に溶解し得る。界面活性剤担体及び／又は界面活性剤は、熱可塑性脂肪族ポリエステルのための可塑剤であり得る。このような可塑化脂肪族ポリエステル組成物は、一般的に、より低い溶融加工温度を有し、より可撓性の高い生産物材料を得ることができ、且つより低いガラス転移温度を有し得る。
【００１７】
このような組成物を加工して、織布及び不織布親水性層を作製するのに好適な親水性層及び繊維を作製することができる。幾つかの実施形態では、組成物は、押出成形することができるように、溶融加工可能である。幾つかの実施形態では、組成物は、溶媒可溶性又は分散性であり、且つ組成物は、溶解流延又は溶媒紡糸してフィルム、繊維、又は発泡体を形成することができる。脂肪族ポリエステル及び界面活性剤の溶融加工可能な組成物は、このような組成物から作製されるフィルム、繊維、及びウェブと同様に、耐久性のある親水性を示す。
【００１８】
本開示の組成物の脂肪族ポリエステル成分は、典型的に、脂肪族ポリエステル及び界面活性剤の総重量に基づいて、少なくとも７０重量％、幾つかの実施形態では、少なくとも８５重量％、更には少なくとも９５重量％含まれる。
【００１９】
本明細書で使用するとき、「界面活性剤」という用語は、水の表面張力及び／又は水と不混和性液体との間の界面張力を減少させることが可能な両親媒性物質（共有結合している極性及び無極性領域の両方を有する分子）を意味する。この用語は、石鹸、洗剤、乳化剤、及び表面活性剤等を含むことを意味する。生分解性が重要である用途では、生分解性界面活性剤を配合することが望ましい場合があり、これは典型的に、加水分解的に又は酵素的に切断され得るエステル及び／又はアミド基を含む。特定の実施形態では、本発明の組成物において有用な界面活性剤は、アルキル、アルケニル、アルカリール、及びアラキル（arakyl）スルホネート、スルフェート、ホスホネート、ホスフェート、並びにこれらの混合物からなる群より選択されるアニオン性界面活性剤である。アルキルアルコキシル化カルボキシレート、アルキルアルコキシル化スルフェート、アルキルアルコキシル化スルホネート、及びアルキルアルコキシル化ホスフェート、並びにこれらの混合物がこれらの分類に含まれる。分枝状又は直鎖状のドデシルベンゼンスルホネートナトリウム塩等のアラルキル及びアルカリールスルホネート、スルフェート、ホスホネート、及びホスフェートも有用であり得る。幾つかの実施形態では、アルコキシレートは、エチレンオキシド及び／又はプロピレンオキシドを用いて作製され、疎水性物質１モル当たりエチレン及びプロピレンオキシドは０〜１００モルである。特定の実施形態では、界面活性剤は、スルホネート、スルフェート、ホスフェート、カルボキシレート、及びこれらの混合物からなる群より選択される。幾つかの実施形態では、界面活性剤は、（Ｃ８〜Ｃ２２）アルキルスルフェート塩（例えば、ナトリウム塩）、ジ（Ｃ８〜Ｃ１３アルキル）スルホスクシネート塩、Ｃ８〜Ｃ２２アルキルサルコシネート、Ｃ８〜Ｃ２２アルキルタウレート、Ｃ８〜Ｃ２２アルキルラクチレート、及びこれらの組み合わせから選択される。
【００２０】
特定の非イオン性ポリエトキシ化界面活性剤が、吸収速度及び／又は吸収能力の改善において有用である。幾つかの実施形態では、アニオン性界面活性剤とポリアルコキシ化非イオン性界面活性剤との組み合わせを含む界面活性剤系を用いてもよい。一般的に、ポリアルコキシ化非イオン性界面活性剤は、ポリアルコキシレート基の百分率として、少なくとも５０モル％のオキシエチレン基、より好ましくは少なくとも７５モル％のオキシエチレン基を有する。好ましくは、非イオン性界面活性剤は、室温で液体であり、このことは、表面への遊走を促進すると考えられる。好ましい非イオン性界面活性剤は、分枝状アルキル鎖、不飽和アルキル鎖、複数のポリアルコキシレート（polalkoxylate）基、又はこれらの組み合わせを有する。例としては、アルキルエーテルポリアルコキシレート（例えば、Ｔｅｒｇｉｔｏｌ  １５−Ｓ−７、Ｄｏｗ  Ｃｈｅｍｉｃａｌ  Ｃｏｍｐａｎｙ（Ｍｉｄｌａｎｄ  ＭＩ）から入手可能なエトキシ化二級アルコール）、アルキルエステルポリアルコキシレート（例えば、ＰＥＧ  ４００モノラウレート、ＰＥＧ  ６００ジステアレート）、アルキルアミドポリアルコキシレート（例えば、ＰＥＧ  ５ラウラミド、ＰＥＧ  ６ラウリン酸ジエタノールアミド）、アルコキシル化ソルビタン脂肪族エステル（例えば、ＰＥＧ  ２０ソルビタンモノラウレート、ＰＥＧ  ４０ソルビタンジオレエート等）、多価アルコールのアルコキシル化エステル及びエーテル等に加えて、これらの組み合わせが挙げられる。
【００２１】
用いる場合、１つ以上の界面活性剤を、所望の結果を得るのに好適な濃度で配合してよい。幾つかの実施形態では、界面活性剤は、脂肪族ポリエステルとブレンドされ、ブレンド組成物の総重量に基づいて、少なくとも０．５重量％、少なくとも０．７５重量％、少なくとも１重量％、又は少なくとも２重量％の総量で存在する。非常に親水性の高いウェブ又は水性流体による複数回の攻撃にも耐え得るウェブが望ましい特定の実施形態では、界面活性剤成分は、ブレンド組成物の２重量％超、３重量％超、又は更には５重量％超含まれる。しかし、幾つかの実施形態では、界面活性剤は、脂肪族ポリエステルウェブの総重量に基づいて、１５重量％以下、１０重量％以下、５重量％以下、又は更には３重量％以下の総量で存在する。
【００２２】
幾つかの実施形態では、ウェブは、二成分繊維等の多成分繊維から形成される。幾つかの実施形態では、繊維及びウェブの強度を改善するために、芯又は１つのサイドが界面活性剤を本質的に含まないか又は少ない量の界面活性剤しか有しない鞘／芯又はサイドバイサイド型繊維構造を用いることが望ましいことがある。特に好ましい実施形態では、繊維は、ウェブが親水性且つ吸収性であることを保証するために、芯が界面活性剤を含まず、鞘が十分な界面活性剤を有する二成分鞘／芯ダイを用いて形成されるスパンボンド繊維である。一般的に、このような構造は、少なくとも２重量％の、１つ以上の界面活性剤で構成される鞘を有する。より好ましくは、これら二成分繊維は、少なくとも２．５重量％の、１つ以上の界面活性剤で構成される鞘を有する。
【００２３】
幾つかの実施形態では、不揮発性担体に予め溶解している界面活性剤を用いることが便利であることもある。担体は、典型的に、熱安定性であり、１５０℃、１８０℃、２００℃、又は更には２５０℃もの高温であり得る加工温度において化学的分解に耐えることができる。幾つかの実施形態では、担体は、２３℃で液体である。例示的な担体としては、ポリアルキレングリコール（例えば、ポリエチレングリコール、ポリプロピレングリコール）、エチレンオキシドとプロピレンオキシドとのランダム及びブロックコポリマー、熱安定性多価アルコール（例えば、プロピレングリコール、グリセリン、ポリグリセリン）等が挙げられる。また、担体は、多価アルコールの低分子量エステル（例えば、トリアセチン、グリセリルカプリレート／カプレート、アセチルトリブチルシトレート）等を含んでよい。発明者らは、これら担体が吸収能力及び吸収速度を改善することを見出した。これは、界面活性剤の表面への遊走を強化することに起因している可能性が最も高い。幾つかの実施形態では、不揮発性担体は、２３℃で注入可能な液体である。特定の実施形態では、界面活性剤のうちの１つ以上は、２３℃で液体であってよく、界面活性剤として及び２３℃で固体又はペーストである他の界面活性剤のための担体として機能し得る。
【００２４】
担体は、実質的に不揮発性であるため、大部分が組成物中に留まり、有機可塑剤として機能し得る。本明細書において使用するとき、可塑剤とは、ポリマー組成物に添加したときにガラス転移温度を低下させる、１０，０００ダルトン未満の分子量を有する化合物である。
【００２５】
幾つかの実施形態では、吸収層は、繊維の０重量％超且つ１５重量％以下の量で、１つ以上の熱可塑性脂肪族ポリエステル及び熱可塑性防縮添加剤を含む複数の連続繊維を含む。幾つかの実施形態では、繊維は、分子配向を示す。幾つかの実施形態では、吸収層は、層を繊維のガラス転移温度を上回るが繊維の融点を下回る温度に加熱したとき、層の平面において１０％以下減少する少なくとも１つの寸法を有する。幾つかの例示的な実施形態において、繊維の分子配向は、少なくとも０．０１の複屈折値をもたらす。多くの実施形態において、繊維はマイクロファイバー、特に細繊維である。
【００２６】
幾つかの実施形態では、脂肪族ポリエステルは、半結晶質である。幾つかの実施形態では、熱可塑性防縮添加剤は、少なくとも１つの熱可塑性半結晶質ポリマーを含む。幾つかの実施形態では、熱可塑性半結晶質ポリマーは、ポリエチレン、直鎖状低密度ポリエチレン、ポリプロピレン、ポリオキシメチレン、ポリ（フッ化ビニリデン）、ポリ（メチルペンテン）、ポリ（エチレン−クロロトリフルオロエチレン）、ポリ（フッ化ビニル）、ポリ（エチレンオキシド）、ポリ（エチレンテレフタレート）、ポリ（ブチレンテレフタレート）、半結晶質脂肪族ポリエステル（ポリカプロラクトンを含む）、脂肪族ポリアミド（例えば、ナイロン６及びナイロン６６）、及びサーモトロピック液晶ポリマーからなる群より選択される。
【００２７】
乾燥温度を下回るガラス転移温度（Ｔｇ）を有するポリマーから作製された布地を表面処理し、続いて乾燥させることにより剛性が著しく上昇し、柔軟性及びドレープ性が低下することが見出された。対照的に、例えば、溶融添加剤としてポリマー組成物に界面活性剤を添加すると、柔軟性及びドレープ性が保たれ、コストを低減することができる。また、界面活性剤、特に担体中の界面活性剤を溶融加工可能な組成物に添加すると、得られる材料の引っ張り強度が著しく低下し得る。これは、結晶化度の低下したポリマーの可塑化に少なくとも部分的に起因すると考えられる。したがって、本発明者らは、鞘／芯二成分繊維の鞘に界面活性剤を添加することが好ましい場合があることを見出した。芯が界面活性剤及び担体を含まないように維持することによって、全体の強度を大きく改善することができる。また、このようなアプローチは、繊維の表面への界面活性剤の遊走を加速させることができる。一般的に、芯は、二成分繊維の（相対断面積により決定した）少なくとも４０体積％を表す。幾つかの実施形態では、繊維の芯は、二成分繊維の少なくとも５０体積％、例えば、少なくとも６０体積％、更には少なくとも８０体積％である。１つのサイドが界面活性剤組成物を含み、他のサイドが含まないサイドバイサイド型繊維構造を用いて類似の効果を得ることもできる。幾つかの実施形態では、界面活性剤を含まないサイド（又は界面活性剤が少ない）は、二成分繊維の少なくとも５０体積％、例えば、少なくとも６０体積％、更には少なくとも８０体積％である。
【００２８】
幾つかの実施形態では、吸収層は、ウェブの特定の最終用途に応じて変動し得る坪量を示す。典型的に、吸収層は、約１０００グラム／平方メートル（ｇｓｍ）以下の坪量を有する。幾つかの実施形態では、吸収層は、約１．０ｇｓｍ〜約５００ｇｓｍの坪量を有する。他の実施形態では、吸収層は、約１０ｇｓｍ〜約３００ｇｓｍの坪量を有する。手術包帯、手術着、及び滅菌ラップを含む医療用布地等の幾つかの用途で使用する場合、坪量は、典型的に、約１０ｇｓｍ〜約１００ｇｓｍ、例えば、１５ｇｓｍ〜約６０ｇｓｍである。
【００２９】
坪量と同様に、吸収層は、ウェブの特定の最終用途に応じて変動し得る厚みを示す。典型的に、吸収層は、約３００ミリメートル（ｍｍ）以下の厚みを有する。幾つかの実施形態では、吸収層は、光学コンパレータを用いることによる等、本質的に圧力を印加していない状態で測定したとき、約０．５ｍｍ〜約１５０ｍｍの厚みを有する。他の実施形態では、吸収層は、約１．０ｍｍ〜約５０ｍｍの厚みを有する。手術包帯、手術着、及び滅菌ラップを含む医療用布地等の幾つかの用途で使用する場合、厚みは、一般的に、約０．１ｍｍ〜約１０ｍｍ、例えば、０．２５ｍｍ〜約２．５ｍｍである。
【００３０】
特定の実施形態では、吸収層は、少なくとも１つの不織布繊維ウェブを含み、これは、繊維形成材料のフィラメントが、１つ以上の熱可塑性脂肪族ポリエステルと、それを添加する混合物（即ち、鞘、芯、繊維全体等）の０．２５重量％超且つ１０重量％以下の量の界面活性剤添加剤組成物との混合物を押出成形することによって形成され、これに配向力をかけた後、押し出されたフィラメントの少なくとも一部が柔らかい状態である間にガス流の乱流領域を通過し、この乱流領域にある間に凝固点（例えば、フィラメントの繊維形成材料が固化する温度）に達する、繊維形成プロセスによって調製され得る。界面活性剤組成物は、前述の界面活性剤のうちの１つ以上と、任意で界面活性剤担体とを含んでよい。このような繊維形成プロセスは、例えば、溶融紡糸（即ち、スパンボンド）、フィラメントの押出成形、電界紡糸、ガスジェットフィブリル化、又はこれらの組み合わせを含む。
【００３１】
幾つかの実施形態では、吸収性不織布繊維ウェブは、繊維形成材料の実質的に分子配向されていないフィラメントが、押出成形前又は押出成形中に、１つ以上の脂肪族ポリエステルと、それを添加する混合物の０．２５重量％超且つ１０重量％以下の量の界面活性剤添加剤との混合物から形成される繊維形成プロセスによって調製することができる。幾つかの例示的な実施形態では、繊維はメルトブロー（例えば、ＢＭＦ）プロセスを使用して形成され得る。幾つかの例示的な実施形態では、繊維は、スパンボンドプロセスを用いて形成することができる。
【００３２】
また、本開示の多層物品は、バリア層を含む。バリア層は、１つ以上のプライを含んでよい。本明細書で使用するとき、用語「バリア層」は、Ｉ．Ｓ．ＥＮ  ２０８１１−１９９３  Ｔｅｘｔｉｌｅｓ−  Ｄｅｔｅｒｍｉｎａｔｉｏｎ  ｏｆ  Ｒｅｓｉｓｔａｎｃｅ  ｔｏ  Ｗａｔｅｒ  Ｐｅｎｅｔｒａｔｉｏｎ−  Ｈｙｄｒｏｓｔａｔｉｃ  Ｐｒｅｓｓｕｒｅ  Ｔｅｓｔに記載のハイドロヘッド法によって試験したとき、５ｋＰａの圧力において液体水を通過させない層を指す。幾つかの実施形態では、バリア層は、この方法によって試験したとき、７．５ｋＰａ又は更には１０ｋＰａを超える。幾つかの実施形態では、バリア層は、バリア側を上にし、他の支持体のない状態で６ｋＰａ／分の圧力上昇において、Ｉ．Ｓ．ＥＮ  ２０８１１−１９９３に記載のハイドロヘッド法によって試験したとき、液体水を通過させない。
【００３３】
幾つかの実施形態では、好適なバリアは、非極性フィルムを含む。一般的に、バリア層は、ポリオレフィンバリア層である。本明細書で使用するとき、「ポリオレフィンバリア層」は、バリア層に存在するポリマー又はコポリマーの少なくとも６０重量％が、少なくとも５０重量％のオレフィンモノマー単位を含むバリア層である。幾つかの実施形態では、ポリオレフィンバリア層中の少なくとも７０重量％又は更には少なくとも８０重量％のポリマー又はコポリマーが、少なくとも５０重量％のオレフィンモノマー単位を含む。幾つかの実施形態では、ポリマー及びコポリマーは、少なくとも７０重量％、例えば、少なくとも８０重量％、又は更には少なくとも９０重量％のオレフィンモノマー単位を含む。幾つかの実施形態では、少なくとも１つのポリマー又はコポリマーは、オレフィンモノマーからなる。幾つかの実施形態では、バリア層中に存在するポリマー又はコポリマーの少なくとも８０重量％、幾つかの実施形態では少なくとも９０重量％、又は更には少なくとも９５重量％は、オレフィンモノマーからなる。バリア層で使用するのに好適な例示的な材料としては、低密度ポリエチレン（ＬＤＰＥ）、直鎖状低密度ポリエチレン（ＬＬＤＰＥ）、メタロセンポリエチレン、ポリプロピレン（ＰＰ）、メタロセンポリプロピレン等のポリオレフィンが挙げられる。また、バリア層に好適なポリマーとしては、ポリエチレンのブレンド、ポリプロピレンのブレンド、ポリエチレンとポリプロピレンとのブレンド、ポリエチレン及び／又はポリプロピレンと好適な非晶質ポリマーとのブレンド、エチレン及びプロピレンモノマーから作製されるコポリマー、並びにこのようなコポリマーとポリエチレン、ポリプロピレン、好適な非晶質ポリマー、半結晶質／非晶質ポリマー、異相性ポリマー、又はこれらの組み合わせとのブレンドが挙げられる。バリア層で用い得る他の有用なポリマーとしては、エラストマー熱可塑性ポリマーが挙げられる。バリア層に含まれ得る有用なポリマーの例としては、商品名ＥＸＸＰＯＬ、ＥＸＣＥＥＤ、及びＥＸＡＣＴとしてＥｘｘｏｎ  Ｃｈｅｍｉｃａｌ  Ｃｏｍｐａｎｙ（Ｂａｙｔｏｗｎ，Ｔｅｘａｓ）から入手可能なもの；商品名ＥＮＧＡＧＥ、ＡＣＨＩＥＶＥ、ＡＴＴＡＩＮ、ＡＦＦＩＮＩＴＹ、及びＥＬＩＴＥとしてＤｏｗ  Ｃｈｅｍｉｃａｌ  Ｃｏｍｐａｎｙ（Ｍｉｄｌａｎｄ，Ｍｉｃｈｉｇａｎ）から入手可能なものが挙げられる。
【００３４】
幾つかの実施形態では、吸収層は、バリア層に直接固着し得る。親水性の界面活性剤処理された脂肪族ポリエステル吸収層及びポリオレフィンバリア層の個々の利点にもかかわらず、本発明者らは、所望の最終多層物品を形成するためにこれらの層を互いに固着させるのは困難であることを見出した。これら不適合層を互いに固着させて、湿気、水分、又は湿潤環境での使用に耐え得る物品を作製することは、特に困難であった。例えば、高湿度における滅菌は、吸収性を高めるが、ハイドロヘッド法によって試験したとき、バリアフィルムの不織布に対する粘着力が大きく低下し得る。更に、本発明者らは、従来の知見とは対照的に、吸収層のコロナ処理がハイドロヘッド粘着力値を低下させることを見出した。
【００３５】
吸収層は、一般的に、極性且つ親水性であるが、バリア層は、典型的に非極性且つ疎水性である。結果として、親水性吸収層は、共通のバリア層、特にポリオレフィン系フィルムバリアと一般的に不適合であり、かつ固着しにくい。
【００３６】
本発明者らは、驚くべきことに、包帯に所望の進歩のうちの１つ以上をもたらしながら、これら及び他の問題のうちの１つ以上を克服するための様々なアプローチを見出した。１つのアプローチでは、高含有量の極性モノマーを有する結合層を用いて吸収層をバリア層に固着させる。別のアプローチでは、界面活性剤をほとんど又は全く有しない第１のプライと、吸収層を即座に且つ急速に吸収性にさせるために十分な界面活性剤を含有する第２のプライとを備えた多プライ吸収層（multiply absorbent layer）が使用される。低界面活性剤含有量の第１のプライは、バリア層と高界面活性剤含有量の第２の層との間に位置し、且つ前記バリア層と前記高界面活性剤含有量の第２の層とを固着させる。幾つかの実施形態では、これら方法の組み合わせを用いてよい。
【００３７】
図１を参照すると、幾つかの実施形態では、多層物品１００の吸収層１１０は、結合層１２０を用いてバリア層１３０に間接的に固着する。単一層として示されているが、幾つかの実施形態では、２つ以上の中間層を用いてもよい。本開示の１つの態様では、本発明者らは、吸収層をバリア層に固着させるのに好適な特定の結合層を見出した。例えば、本発明者らは、高極性モノマー含有量、及び任意でヒドロキシル基と共有結合的に反応することができる反応性基を有する結合層が、不適合な吸収層とバリア層との間の固着を改善できることを見出した。
【００３８】
幾つかの実施形態では、結合層は、ポリオレフィンモノマーと極性モノマーとのコポリマーを含む。例示的な極性モノマーとしては、酢酸ビニル（ＶＡ）；Ｃ１〜Ｃ８アクリレート（例えば、エチルアクリレート（ＥＡ）、メチルアクリレート（ＭＡ）、ブチルアクリレート（ＢＡ）、及び２ーエチルヘキシルアクリレート）；及びＣ１〜Ｃ４アクリル酸（例えば、アクリル酸及びメタクリル酸）が挙げられる。幾つかの実施形態では、結合層のコポリマーは、高含有量の極性モノマーを含む。例えば、結合層がエチレン酢酸ビニルコポリマー（ＥＶＡ）を含む場合、酢酸ビニル含有量は、コポリマーの３０重量％超、３５重量％超、更には４０重量％超であってよい。他の例示的な結合層としては、エチレンと、Ｃ１〜Ｃ８アクリレート（例えば、エチレンエチルアクリレート（ＥＥＡ）、エチレンメチルアクリレート（ＥＭＡ）、エチレンブチルアクリレート（ＥＢＡ）、及び２エチルヘキシルアクリレート）とのコポリマーが挙げられる。幾つかの実施形態では、コポリマーは、比較的高いアクリレートの重量含有量を有する。幾つかの実施形態では、アクリレートは、コポリマー中に１５重量％超、１７重量％超、好ましくは２０重量％超で存在する。幾つかの実施形態では、コポリマーは、比較的高いアクリル酸含有量、例えば、エチレンとＣ１〜Ｃ４アクリル酸（例えば、ＥＡＡ）とのコポリマーを有する。幾つかの実施形態では、アクリル酸含有量は、７重量％超、又は更には９重量％超のアクリル酸である。例示的なコポリマーとしては、ＬＡＮＸＥＳＳ  ＧＭＢＨから商品名ＬＡＶＡＭＥＬＴ、例えば、ＬＡＶＡＭＥＬＴ  ４５０として入手可能なＥＶＡコポリマー、及びメチルアクリレートエチレンコポリマー（ＥＭＡ）（例えば、Ｄｕｐｏｎｔから商品名ＥＬＶＡＬＯＹ（例えば、ＥＬＶＡＬＯＹ  ＡＣ  １２０２４等）として入手可能なもの）が挙げられる。
【００３９】
幾つかの実施形態では、結合層は、反応性基を含む１つ以上のポリマーも含む。幾つかの実施形態では、反応性基は、脂肪族ポリエステルにおける末端基等のヒドロキシル基と共有結合することができる。このようなポリマーの例としては、無水物基又はエポキシ基を含むものが挙げられる。幾つかの実施形態では、結合層は、少なくとも３つの異なるモノマー：オレフィンモノマー（例えば、エチレン）、極性非反応性モノマー（例えば、酢酸ビニル又はメタクリレートモノマー）、及び反応性モノマー（例えば、無水物基又はエポキシ基を有するモノマー）を含むコポリマーである。幾つかの実施形態では、結合層のコポリマーは、０．５重量％超、例えば、１重量％超、３重量％超、又は更には５重量％超の反応性モノマーと、１０重量％超、１５重量％超、又は更には１８重量％超の非反応性極性モノマーとを含む。例示的な結合層コポリマーとしては、商品名ＴＹＭＡＸとしてＷｅｓｔｌａｋｅ  Ｃｈｅｍｉｃａｌ  Ｃｏｒｐ．（Ｈｏｕｓｔｏｎ  Ｔｅｘａｓ）から入手可能なもの（例えば、ＴＹＭＡＸ  ＧＡ７００１、これは、２０％のメチルアクリレート、エチレン、及び無水物含有反応性モノマーのターポリマーであると考えられる）、及び商品名ＬＯＴＡＤＵＲとしてＡｒｋｅｍａから入手可能なもの（例えば、ＬＯＴＡＤＵＲ  ＡＸ８９００、これは、２４％のメチルアクリレート、８％のグリシジルメチルアクリレート、及び６８％のエチレンのターポリマーであると考えられる）が挙げられる。
【００４０】
幾つかの実施形態では、結合層は、１つ以上の可塑剤を含んでよい。例示的な可塑剤としては、安息香酸アルキル、例えば、商品名ＦＩＮＳＯＬＶＥとしてＩｎｎｏｓｐｅｃ  Ｐｅｒｆｏｒｍａｎｃｅ  Ｃｈｅｍｉｃａｌｓから入手可能なものが挙げられる。
【００４１】
幾つかの実施形態では、結合層自体が、バリア層として機能することができる。例えば、幾つかの実施形態では、多層物品は、界面活性剤処理された親水性の吸収層と、前記吸収層に直接固着しているバリア層とを含む。幾つかの実施形態では、バリア層は、結合層として使用するのに好適であると本明細書で特定された材料から選択される。
【００４２】
幾つかの実施形態では、結合層及びバリア層の一方又は両方は、粘着付与剤を含む。脂肪族ポリエステル不織布及び／又はポリオレフィンフィルム芯層に対する結合層の粘着力を付与するか又は強化するために当該技術分野において一般的に用いられている広範な樹脂性（又は合成）材料を粘着付与剤として用いてよい。幾つかの実施形態では、粘着付与剤は、ＡＳＴＭ  Ｅ  ２８に従って９０℃超、幾つかの実施形態では１００℃超の環球式軟化点、及び７００ｇ／モル超、幾つかの実施形態では８００ｇ／モル超、又は更には９００ｇ／モル超の重量平均分子量を有する。
【００４３】
例示的な粘着付与剤としては、ロジン、グリセロール又はペンタエリスリトールのロジンエステル、水素添加ロジン、ポリテルペン樹脂（例えば、重合ベータ−ピネン）、クマロンインデン樹脂、「Ｃ５」及び「Ｃ９」重合石油留分等が挙げられる。好適な市販の粘着付与剤としては、合成エステル樹脂（例えば、商品名ＦＯＲＡＬ（例えば、ＦＯＲＡＬ  ８５）としてＨｅｒｃｕｌｅｓ  Ｉｎｃ．（Ｗｉｌｍｉｎｇｔｏｎ，Ｄｅｌａｗａｒｅ）から入手可能なもの）、及び脂肪族／芳香族炭化水素樹脂（例えば、商品名ＥＳＣＯＲＥＺ（例えば、ＥＳＣＯＲＥＺ  ５６９０）としてＥｘｘｏｎ  Ｃｈｅｍｉｃａｌ  Ｃｏ．（Ｈｏｕｓｔｏｎ，Ｔｅｘａｓ）から入手可能なもの及びＲＥＧＡＬＲＥＺ（例えば、ＲＥＧＡＬＲＥＺ  ６１０８及び３１０２）としてＥａｓｔｍａｎ  Ｃｈｅｍｉｃａｌ  Ｃｏｍｐａｎｙ（Ｋｉｎｇｓｐｏｒｔ，Ｔｅｎｎｅｓｓｅｅ）から入手可能なもの）が挙げられる。
【００４４】
一般的に、粘着付与剤は、所望の粘着、接着、及び／又は摩擦係数レベルを達成するために必要な量で添加される。これは、典型的に、結合層コポリマー１００重量部当たり１〜１００重量部の粘着付与剤を添加することによって達成される。幾つかの実施形態では、粘着付与剤は、結合層コポリマー１００重量部に粘着付与剤２〜２０重量部で添加される。粘着付与剤は、結合層コポリマーに溶融している間適切な程度の粘着を備えさせ粘着力を促進し、かつ冷却したときにそれらの粘着力を維持するように選択される。当該技術分野において知られている通り、全ての粘着付与剤樹脂が同じ方式で結合層コポリマーと相互作用するわけではないので、所望の粘着性能を達成するために適切な粘着付与剤樹脂及び濃度を選択するために幾つかのわずかな実験が必要になることがある。このようなわずかな実験は、粘着剤分野の当業者であれば十分に行うことができる。
【００４５】
また、本発明者らは、界面活性剤処理した層における界面活性剤が、多層物品の他の層及び外側主表面に移動し得ることを見出した。この移動は、材料を巻き取ってジャンボ（jumbo）を形成することによって加速され、再度、製品を折り畳んだときに加速された。また、この移動は、水分によって大きく加速されることも見出された。したがって、幾つかの実施形態では、多層物品は、水分又は高湿度で処理される。例えば、多層物品を一列で蒸気に曝露してよい。幾つかの実施形態では、物品は、高湿度、例えば、５０％  ＲＨ超、幾つかの実施形態では６５％  ＲＨ超、８０％  ＲＨ超、更には９０％  ＲＨ超を組み込む方法を用いて滅菌される。例えば、幾つかの実施形態では、物品は、湿潤チャンバ内でエチレンオキシドガスを用いて滅菌される。これは、滅菌した物品の吸収性を大きく強化することが示されている。
【００４６】
結合層の使用に代えて又は加えて、本発明者らは、急速な吸収性を達成するために最外プライが十分な界面活性剤を含有し、バリア層に固着している最内プライが界面活性剤をほとんど又は全く含有しない多プライ（例えば、二重プライ）吸収層を用いて利点を達成できることも見出した。例えば、驚くべきことに、本発明者らは、吸収層の界面活性剤処理された外側プライとバリア層との間に少なくとも１つの内側プライを提供することによって、粘着力を大きく改善できることを見出した。
【００４７】
図２を参照すると、多層物品２００は、吸収層２１０及びバリア層２３０を含む。吸収層２１０は、少なくとも２つのプライを含む。第１のプライ２１３は、第２のプライ２１５よりも実質的に少ない界面活性剤を含む。幾つかの実施形態では、第１のプライは、バリア層に直接固着している。幾つかの実施形態では、第１のプライ２１３は、例えば、結合層２２０を用いてバリア層２３０に間接的に固着している。
【００４８】
幾つかの実施形態では、第１のプライは、第２のプライよりも少なくとも５０重量％少ない界面活性剤、例えば、少なくとも７５重量％少ない界面活性剤を含む。幾つかの実施形態では、第１のプライは、第２のプライよりも少なくとも９０重量％、少なくとも９５重量％、又は更には少なくとも９９重量％少ない界面活性剤を含む。幾つかの実施形態では、第１のプライは、実質的に界面活性剤を含まない、即ち、第１のプライは、第１のプライの総重量に基づいて、０．２重量％以下、幾つかの実施形態では０．１重量％以下、０．０１重量％以下、又は更には０．００５重量％以下の界面活性剤しか含まない。
【００４９】
このような多プライ吸収層は、例えば、１つのビームには界面活性剤が添加されているが、他のビームには添加されていない多ビームのスパンボンド又はメルトブローン機械において作製することができる。驚くべきことに、界面活性剤は、脂肪族ポリエステル繊維が、高界面活性剤含有量のプライにおいてそれ自体と、又は低界面活性剤含有量のプライの非界面活性剤処理繊維と熱的に固着することを妨げるものではない。したがって、層状不織布は、好ましくは、熱的に先端固着する。例えば、所望のパターンを有する加熱されたカレンダーロールを用いてよい。柔軟性及び可撓性／手触り／ドレープ性を保持するために、ボンドパターンは、好ましくは、不連続であり、主表面の投影面積の３０％未満を表す。幾つかの実施形態では、ボンドパターンは、投影面積の２０％未満である。
【００５０】
幾つかの実施形態では、多プライ吸収層は、サブマイクロメートルの繊維の少なくとも一部が支持層に接触するように、支持層上に、サブマイクロメートルの繊維の集団を含む下層上にマイクロファイバーの上層を含む吸収性不織布繊維ウェブを重ねることによって形成することができる。多プライ吸収層のこのような実施形態では、用語「上層」は、多プライ複合ウェブにおいて少なくとも１つのプライが別のプライの表面を覆っている実施形態を説明することを意図すると理解される。更に、「プライ」への言及は、少なくとも１つのプライを意味することを意図し、したがって、多プライ層の各例示する実施形態は、本開示の範囲内の１つ以上の更なるプライを含んでよい。
【００５１】
幾つかの実施形態では、更なる層を含んでもよい。例えば、幾つかの実施形態では、バリア層の露出面（即ち、結合層と反対の表面）を更なる層又はコーティングによって覆ってもよい。例えば、幾つかの実施形態では、バリア層の質感又は感触を改質してよい。幾つかの実施形態では、表面の摩擦係数を変化、例えば、増大させてよい。図３を参照すると、本開示の幾つかの実施形態に係る別の多層物品を例示する。多層物品３００は、単一又は多プライ層を含み得る吸収層３１０を含む。結合層３２０を用いて、吸収層３１０をバリア層３３０に間接的に固着させる。表面層３４０は、バリア層上の結合層と反対側に配置される。幾つかの実施形態では、表面層３４０の露出面３４５は、例えば、感触及び／又は摩擦係数を調整するために非平坦化してよい。
【００５２】
一般的に、広範な材料のいずれを用いて表面層を形成してもよい。幾つかの実施形態では、表面層は、結合層と同じ組成を有してよい。幾つかの実施形態では、表面層は、バリア層及び／又は結合層と共押出してよい。幾つかの実施形態では、表面層は、後続工程で適用、例えば、コーティング又は押出成形され得る。
【００５３】
幾つかの実施形態では、更なる層を含んでもよい。例えば、幾つかの実施形態では、多層バリアフィルムを用いてよい。幾つかの実施形態では、複数の表面層を適用してよい。
【００５４】
他の任意成分が、本明細書に記載する物品の１つ以上の層に含まれていてよい。例えば、幾つかの実施形態では、抗菌成分を添加して、組成物に抗菌活性を付与してもよい。抗菌成分は、抗菌活性の少なくとも一部を提供する組成物の成分であり、即ち、これは少なくとも１つの微生物に対して少なくともいくらかの抗菌活性を有する。抗菌成分は、好ましくは、組成物から浸出し、細菌を死滅させるのに十分多い量で存在する。また、抗菌成分は、生分解性であってもよく、及び／又は植物若しくは植物生成物等の再生可能な資源から製造されてもよく若しくは誘導されてもよい。生分解性抗菌成分は、加水分解的に又は酵素的に分解することができるエステル又はアミド結合等の少なくとも１つの官能性結合を含んでよい。
【００５５】
本発明で用いるのに好適な抗菌成分の例としては、出願人による同時係属出願である米国特許出願第１１／６０９２３７号（２００６年１２月１１日出願）に記載されているものが挙げられ、この出願は、参照することによりその全文が本明細書に組み込まれる。特定の抗菌成分は非荷電であり、少なくとも７個の炭素原子を含有するアルキル又はアルケニル炭化水素鎖を有する。溶融加工の場合、好ましい抗微生物性成分は、揮発性が低く、加工条件下で分解しない。好ましい抗菌成分は、２重量％未満、より好ましくは０．１０重量％未満の水を含有する（カールフィッシャー分析により測定）。含水量は、脂肪族ポリエステルの加水分解を防ぎ、押出成形フィルムに透明性を付与するために、低く維持される。特定の抗菌成分は、両親媒性物質であり、表面活性であり得る。例えば、幾つかの抗菌アルキルモノグリセリドは、表面活性である。また、特定のカチオン性抗菌アミン化合物も、米国特許出願公開第２００８０１４２０２３号に記載されている通り、有用であり得る。抗菌成分を含む本発明の幾つかの実施形態では、抗菌成分は界面活性成分とは異なるものであると認識される。
【００５６】
使用するとき、抗菌成分含有量は（すぐ使用できる状態で）、典型的には、少なくとも１重量％、２重量％、５重量％、１０重量％であり、場合により１５重量％を超える。低強度が望ましい特定の実施形態では、抗菌成分は、組成物の２０重量％超、２５重量％超、又は更には３０重量％超含まれる。
【００５７】
幾つかの実施形態では、層のうちの１つ以上は、有機及び無機充填剤を更に含んでよい。幾つかの実施形態では、生分解性の、再吸収可能な、又は生体内分解性の無機充填剤が、特に魅力的であり得る。これら物質は、ポリマー組成物の分解速度の制御を補助することができる。例えば、多くのカルシウム塩及びリン酸塩が好適であり得る。例示的な生体適合性、再吸収性充填剤としては、炭酸カルシウム、硫酸カルシウム、リン酸カルシウム、リン酸カルシウムナトリウム、リン酸カルシウムカリウム、リン酸四カルシウム、α−リン酸三カルシウム、β−リン酸三カルシウム、リン酸カルシウムアパタイト、リン酸八カルシウム、リン酸二カルシウム、炭酸カルシウム、酸化カルシウム、水酸化カルシウム、硫酸カルシウム二水和物、硫酸カルシウム半水和物、フッ化カルシウム、クエン酸カルシウム、酸化マグネシウム、及び水酸化マグネシウムが挙げられる。特に好適な充填剤は、三塩基性リン酸カルシウム（ヒドロキシアパタイト）である。
【００５８】
幾つかの実施形態では、可塑剤は、脂肪族ポリエステル熱可塑性プラスチックと共に用いてよく、例えば、グリセリン等のグリコール；プロピレングリコール、ポリエトキシ化フェノール、モノ又はポリ置換ポリエチレングリコール、高級アルキル置換Ｎ−アルキルピロリドン、スルホンアミド、トリグリセリド、クエン酸エステル、酒石酸のエステル、安息香酸エステル、１０，０００ダルトン未満、好ましくは約５０００ダルトン、より好ましくは約２５００ダルトンの分子量を有するポリエチレングリコール及びエチレンオキシドプロピレンオキシドのランダム及びブロックコポリマー；並びにこれらの組み合わせが挙げられる。
【００５９】
他の追加成分としては、酸化防止剤、着色剤（例えば、染料及び／又は色素）、静電気防止剤、蛍光増白剤、悪臭抑制剤、香料及び芳香剤、創傷治癒又は他の皮膚活性を促進するための活性成分、これらの組み合わせ等が挙げられる。
【００６０】
本開示の幾つかの実施形態に係る例示的な多層物品を、表１に要約する材料を用いて調製した。
【００６１】
【表１】
0006545100.tif 000002
【００６２】
実施例ＥＸ−１は、ＰＬＡ系親水性不織布吸収層を用いて形成された多層物品であった。結合層、バリア層、及び任意の外側層を含む３層構造を、共押出流延フィルムプロセスを用いて押出コーティングした。
【００６３】
不織布吸収層は、１つのスパンボンドビームを用いて作製した単一層であった。不織布は、溶融添加物界面活性剤パッケージを配合することによって親水性を高めるために処理されたＰＬＡを用いて作製した。得られる親水性不織布吸収層の組成は、１．５重量％のＰＥＧ−５コカミド、１．５重量％のＤＯＳＳ（５０％溶液）、２重量％のＰＰ、及び９３〜９４重量％のＰＬＡ−１であった。また、組成物は、１〜２重量％のＢｌｕｅ  ＭＢ１を含んでいた。
【００６４】
多層構造を、Ｂ−Ａ−Ｃ構成のセレクタープラグ及びドロップダイを備えるＣＬＯＥＲＥＮフィードブロックを用いて不織布吸収層に塗布し、３層構造を得た。稠度については、本明細書で使用するとき、「Ａ」層は、バリアを指し、「Ｂ」層は、結合層を指し、「Ｃ」層は、任意の任意表面層を指す。各層を、別個の単軸押出成形機を用いて共通のフィードブロックに供給した。溶融物がダイリップから出るとき、ゴム製バックロール及び金属のマット仕上げのキャストロールのニップ点に入るにつれて前記溶融物が不織布上に置かれた。結合層（Ｂ層）が不織布吸収層に隣接するように、且つＣ層が、マット仕上げを呈するようにキャストロールに隣接するように多層構造を適用した。
【００６５】
表２に要約する通り、３層構造の結合層及び外側層（層Ｂ及びＣ）は、ＥＭＡ（メチルアクリレート含有量２４％、メルトフローインデックス（「ＭＦＩ」）：１９０℃において２０ｇ／１０分）からなっていた。バリア層（層Ａ）は、３７重量部のＬＤＰＥ（ＭＦＩ：１９０℃において１６ｇ／１０分、２．１６ｋｇ）、５０重量部のＬＬＤＰＥ（ＭＦＩ：１９０℃において２５ｇ／１０分）、及び１３重量部のＢｌｕｅ  ＭＢ２のブレンドからなっていた。これら組成物を、１：２：１（Ｂ：Ａ：Ｃ）の層間比でコーティングした。
【００６６】
実施例ＥＸ−２及びＥＸ−３は、表２に要約する通り、層Ａ及びＣに粘着付与剤が含まれていたことを除いて同様に調製した。ＥＭＡ及び炭化水素樹脂を二軸押出成形機及びペレタイザーを用いて９０：１０の重量比で予め配合して、マスターバッチを形成した。次いで、このマスターバッチを、５０：５０の重量比で更なるＥＭＡとブレンドした。これら組成物を２：２：０．１（Ｂ：Ａ：Ｃ）の層間比でコーティングした。
【００６７】
実施例ＥＸ−１〜ＥＸ−３では、Ｂ層の加工温度は、約２４３℃であり、Ａ層の加工温度は、約３３６℃であった。実施例ＥＸ−１及びＥＸ−３のＣ層は、２３６〜２４５℃で加工したが、実施例ＥＸ−２のＣ層は、約２５７℃で加工した。
【００６８】
バリア層の不織布層に対する粘着力は、以後「ハイドロヘッド試験」と呼ぶ、Ｔｅｘｔｉｌｅｓ−Ｄｅｔｅｒｍｉｎａｔｉｏｎ  ｏｆ  Ｒｅｓｉｓｔａｎｃｅ  ｔｏ  Ｗａｔｅｒ  Ｐｅｎｅｔｒａｔｉｏｎ−Ｈｙｄｒｏｓｔａｔｉｃ  Ｐｒｅｓｓｕｒｅ  Ｔｅｓｔ（ＥＮ  ２０８１１，１９９３）についてのＥＮ規格に規定されている手順に従って測定した。バリアフィルム側を上にし、他の支持体のない状態で、６ｋＰａ／分の圧力上昇速度を用いてサンプルを試験した。
【００６９】
この試験は、コーティング直後に実施し、結果を表２に報告する。不織布吸収層／結合層界面で破壊が生じた。圧力が上昇するにつれてサンプルの著しい膨張が生じ、最終的には層間剥離が生じた。最初にフィルムの小さな気泡が層間剥離した圧力を初期値として記録した。７０％超の層間剥離が生じた圧力を破壊値として記録した。
【００７０】
【表２】
0006545100.tif 000003
【００７１】
大部分の医療用布地は、無菌である必要がある。サンプルの第１のセットをＥＸ−２から選択し、商品名ＳｔｅｒｉＶａｃ  ５ＸＬとして３Ｍ  Ｃｏｍｐａｎｙ（Ｓｔ．Ｐａｕｌ，Ｍｉｎｎｅｓｏｔａ）から入手可能な滅菌器内でエチレンオキシドガス（ＥｔＯ）を用いて滅菌した。５０℃の温度で１時間エチレンオキシド滅菌している間の相対湿度は５６％〜６３％であった。次いで、サンプルを４５〜５０℃で６時間通気した。実施例ＥＸ−２に由来するサンプルの第２のセットを、約４５〜４８ｋＧｙの処理レベルでガンマ線を用いて滅菌した。ハイドロヘッド試験を用いて、表３に報告する通り、未滅菌材料、エチレンオキシド滅菌材料、及びガンマ線滅菌材料についての破壊値を測定した。
【００７２】
【表３】
0006545100.tif 000004
【００７３】
第１に、表３における未滅菌ＥＸ−２サンプルの破壊圧力（２１．７ｋＰａ）と表２に記録されていた値（１０．３ｋＰａ）とを比べると、サンプルの養生時に固着強度が著しく上昇していた。表２に報告した結果は、サンプルを調製した直後に実施した試験に基づいていた。表３に報告した結果は、約３ヶ月間養生させたサンプルを用いて得た。
【００７４】
第２に、滅菌は、粘着力を低下させ得ると思われる。しかし、滅菌後でさえも、サンプルＥＸ−２（粘着付与剤を含む）の破壊圧力は、未滅菌サンプルＥＸ−１（粘着付与剤を含まない）の破壊圧力よりも高かった。
【００７５】
サンプルは、二成分繊維から調製した吸収層を用いて調製した。これら吸収層は、２ビームスパンボンドプロセスを用いて作製した２プライ構造として調製した。一方又は両方の層を界面活性剤で処理して、親水性を高めた。
【００７６】
実施例４は、親水性を高めるために界面活性剤処理したＰＬＡ系ウェブから作製した２つのプライを含んでいた。両方の層は、ＰＬＡ−１しか含まない約６８体積％の芯と、約０．７５〜１．０重量％のＢｌｕｅ  ＭＢ１とで構成されている繊維から調製した。鞘は、繊維体積の約３２％を構成し、９５重量％のＰＬＡ−１と１．５重量％のＰＥＧ−５コカミド、１．５重量％のＤＯＳＳ、及び２重量％のＰＰとから作製されていた。
【００７７】
実施例５は、ＰＬＡ系ウェブから作製された２つのプライを含んでいたが、１つのプライのみが、親水性を高めるために界面活性剤処理されていた。処理された親水性プライは、実施例４の芯鞘二成分繊維から調製された。未処理のプライは、ＰＬＡ−１とブレンドしたＰＰを１．５重量％含有する繊維から調製した。
【００７８】
実施例６は、ＰＬＡ系ウェブから作製された２つのプライを含んでいたが、いずれのプライも親水性を高めるための界面活性剤処理はされていなかった。繊維の芯は、９８．９重量％のＰＬＡ−１、１重量％のＰＰ、及び０．１重量％の二酸化チタンを含有していた。鞘は、９９重量％のＰＬＡ−１及び１重量％のＰＰを含有していた。
【００７９】
実施例ＥＸ−４〜ＥＸ−６のそれぞれについて、多層構造を押出コーティングして、吸収層に結合層及びバリアフィルムを塗布した。多層構造の総厚みは、２３〜３０マイクロメートルであり、Ａ：Ｂの比は、３：１であった。結合層（層Ｂ）は、９５重量％のＥＭＡ及び５重量％のＴａｃｋ−１を含有していた。バリアフィルム（層Ａ）は、４２．５重量％のＬＤＰＥ、４２．５重量％のＬＬＤＰＥ、及び１５重量％のＢｌｕｅ  ＭＢ２のブレンドであった。実施例ＥＸ−４及びＥＸ−５は、Ａ層及びＢ層の両方について２３４〜２３７℃の押出温度で押し出した。実施例ＥＸ−６では、プロセス温度は、層Ａについて２４８℃、層Ｂについて２４３℃であった。
【００８０】
押出コーティングの３０分間以内に、サンプルをハイドロヘッド試験に供した。実施例ＥＸ−４については、結合層を界面活性剤処理したプライに塗布した。実施例ＥＸ−５及びＥＸ−６については、結合層を、処理していない吸収層のプライに塗布した。結果を表４に要約する。
【００８１】
実施例ＥＸ−４及びＥＸ−５を、相対湿度５６〜６３％、温度５１℃でエチレンオキシドガスを用いて滅菌した。サンプルを４５〜５０℃で６時間通気し、ハイドロヘッド試験に供した。これらの結果も表４に要約する。
【００８２】
実施例ＥＸ−４〜ＥＸ−６の吸収能力も、以下の吸収度試験に従って測定した。１０センチメートル×１０センチメートルのサンプルを各サンプルから切断し、計量して乾燥重量を得た。次いで、サンプルを、不織布吸収層を水の方に伏せた状態で、浸漬タンク内の新鮮脱イオン水上に浮かべた。更なる力を印加して、サンプルを沈めた。６０秒間後、サンプルをピンセットで水から持ち上げ、角部で保持して、５秒間水をきった。次いで、サンプルを隣接する角部で保持し、更に５分間水をきった。任意の水がサンプルから振り落ちないように注意した。得られたサンプルを計量して、生の湿潤重量を得た。サンプルを取り除いた際、秤に水が残っていた。この水を重量を記録し、生の湿潤重量から引いて、真の湿潤重量を得た。（真の湿潤重量−乾燥重量）／乾燥重量の比として吸収能力を計算した。結果を表４に百分率で報告する。
【００８３】
【表４】
0006545100.tif 000005
【００８４】
層間の粘着力を改善するために、コロナ処理が一般的に用いられている。２プライの界面活性剤処理された吸収層の２つのサンプルを実施例ＥＸ−４に記載の通り調製した。両方のサンプルを２層組成物で押出コーティングした。結合層（層Ｂ）は、９５重量％のＥＭＡ及び５重量％のＴａｃｋ−１を含有していた。バリアフィルムは、５５重量％のＬＤＰＥ、２５重量％のＬＬＤＰＥ、及び２０重量％のＢｌｕｅ  ＭＢ２からなっていた。Ａ層及びＢ層の両方のプロセス温度は、２３８〜２４３℃であった。実施例ＥＸ−７は、コロナ処理せずに調製した。実施例８の吸収層は、押出コーティング機のキャストステーションに入る直前に、０．３ジュール／平方センチメートルでコロナ処理した。押出コーティング直後及び再度エチレンオキシド滅菌後に、サンプルについてハイドロヘッド試験を実施した。実施例ＥＸ−２と同じ条件で滅菌を実施した。結果を表５に要約する。予測結果とは対照的に、ハイドロヘッド試験を用いて測定したとき、コロナ処理により粘着力が低下した。
【００８５】
【表５】
0006545100.tif 000006
【００８６】
特に記載しない限り、ＥＸ−１と同様に施例ＥＸ−９のサンプルを調製した。ＥＸ−９の不織布吸収層は、ＰＬＡのブレンドから調製し、別の界面活性剤パッケージを含んでいた。得られた繊維の組成は、５５．３重量％のＰＬＡ−１、４０．０重量％のＰＬＡ−２、２．６重量％のＤＯＳＳ、１．７重量％のＰＰ、及び０．４３重量％のＢｌｕｅ  ＭＢ３であった。
【００８７】
可能性のある結合層組成物を、吸収層上に結合層のみを押出コーティングすることによって評価した。結合層組成物を溶融させ、２５ｍｍの二軸押出成形機を用いて押出成形した。処理量及び圧力は、押出成形機の末端の溶融ポンプを用いて制御した。得られた結合層の厚みは、１８〜２５マイクロメートルであった。結合層は、低粘着付与剤濃度を有し、１８２℃で加工した実施例ＥＸ−９Ｄ及び９Ｅを除いて２０４℃で加工した。ハイドロヘッド試験及び吸収度試験を用いてサンプルを評価した。
【００８８】
【表６】
0006545100.tif 000007
【００８９】
前述の実施例は、メチルアクリレートが極性コモノマーであった結合層を用いた。以下の実施例は、極性コモノマーとしてアクリル酸を用いて調製した。これら実施例を、多層押出コーティングにおいて評価した。層構造は、１：２：１の比のＢ−Ａ−Ｂであった。様々な粘着付与剤をＥＡＡとブレンドし、実施例９において既に用いた不織布と同様に、界面活性剤処理した親水性ＰＬＡ系スパンボンド上にコーティングした。結果を、結合層として１００％  ＥＭＡを用いたサンプルと比較した。バリア層は、５６重量％のＬＤＰＥ及び４４重量％のＬＬＤＰＥからなっていた。ハイドロヘッド試験を用いて決定したサンプルの組成及び初期層間剥離値を表７に示す。
【００９０】
【表７】
0006545100.tif 000008
【００９１】
本開示の幾つかの実施形態では、結合層は、反応性種を含むポリマーを含んでよい。以下の実施例は、ＥＭＡと、オレフィン系ポリマーと共重合しているか（「ＲｘＣＭＡ」）又はオレフィン系ポリマーにグラフトしている（「ＲｘＧＭＡ」）無水マレイン酸反応性基を有する様々な官能性ポリマーとをブレンドすることによって調製した。全てのサンプルは、約２０４℃で加工した。ハイドロヘッド試験を用いて粘着力を測定し、初期層間剥離値を表８に報告する。ＥＸ−９（１００％  ＥＭＡ）の結果を、参照のためにここにも繰り返し記載する。
【００９２】
【表８】
0006545100.tif 000009
【００９３】
粘着付与した結合層を用いて更なる実施例を調製した。無水物修飾エチレンーメチルアクリレートコポリマーを用いて反応性を導入した。これら実施例では、２プライの界面活性剤処理した親水性ＰＬＡ系不織布を、単一のフライトスクリュー、ＣＬＯＥＲＥＮフィードブロック、及びドロップダイを備える２つの単軸押出成形機を用いて、２層構造で押出コーティングした。両方の層における繊維の鞘に界面活性剤を添加することによってＰＬＡ系ウェブを親水性にした。繊維の鞘は、繊維の約３２体積％を構成していた。鞘は、１．５重量％のＰＥＧ−５コカミド、１．５重量％のＤＯＳＳ、２重量％のＰＰ、及び９５重量％のＰＬＡ−１（全て重量％）を含有していた。繊維の芯は、繊維の約６８体積％を構成しており、ＰＬＡ−１及び０．７５〜１．０重量％のＢｌｕｅ  ＭＢ１のみを含有していた。結合層は、様々な量の反応性ポリマーが添加されている９０重量％のＥＭＡと１０重量％のＴａｃｋ−１との予配合ブレンドからなっていた。バリア層は、ＬＤＰＥ、ＬＬＤＰＥ、及びＬＤＰＥに配合されている青色顔料のブレンドからなっていた。両方の層の加工温度は、全ての例において２０２℃〜２１０℃であった。２層コーティングは、１８マイクロメートル（０．７ｍｉｌ）〜２８マイクロメートル（１．１ｍｉｌ）の総厚みを有していた。層は、結合層のバリアフィルムに対する比が約１：３でコーティングされた。
【００９４】
バリアフィルム側を上にした状態で１００平方センチメートルの円上で、６ｋＰａ／分の速度で上昇するように圧力を設定したハイドロヘッド試験を用いて粘着力を測定した。未滅菌サンプル及びエチレンオキシド滅菌サンプルの破壊値を表９に要約する。
【００９５】
【表９】
0006545100.tif 000010
【００９６】
界面活性剤処理した親水性のＰＬＡ系スパンボンドウェブを隣接するポリエチレン系バリア層に固着させるための可能性のある結合層として、様々なエチレン−酢酸ビニルコポリマー（ＥＶＡ）を評価した。これらサンプルを、粘着力及び布地の「手触り」について合格／不合格の基準で定性的に評価した。
【００９７】
実施例９に参照したものと同様の親水性のＰＬＡ系スパンボンドウェブを３層構造で押出コーティングした。ＥＶＡ系結合層（層Ｂ）は、スパンボンドＰＬＡウェブに隣接していた。バリア層（層Ａ）は、結合層と表面層（層Ｃ）との間に配置された。バリア層（層Ａ）は、４４．５重量％のＬＤＰＥ、４４．５重量％のＬＬＤＰＥ、及び１１．０重量％のＢｌｕｅ  ＭＢ２のブレンドからなっており、３層構造のバルクを提供した。表面層（層Ｃ）は、４４．５重量％のＬＤＰＥ、４４．５重量％のポリオレフィンプラストマー（ＡＦＦＩＮＩＴＹ  ＥＧ８１８５、Ｄｏｗ  Ｃｈｅｍｉｃａｌ  Ｃｏｍｐａｎｙから入手可能）、及び１１．０重量％のＢｌｕｅ  ＭＢ２のブレンドからなっていた。層Ｃは、所望の摩擦係数を有する多層物品の露出面を提供した。層を１：５：１の比のＢ：Ａ：Ｃでコーティングした。
【００９８】
２０重量％の（ＥＶＡ−２０）、２５重量％の（ＥＶＡ−２５）、及び２８重量％の（ＥＶＡ−２８ａ及び２８ｂ）の酢酸ビニル含有量を有するＥＶＡを用いて調製したサンプルは、低粘着力を示した。許容可能な粘着力は、酢酸ビニル含有量を３３重量％の（ＥＶＡ−３３）まで増加させたときに得られた。
【００９９】
４５重量％の酢酸ビニル含有量を有するＥＶＡコポリマー（ＥＶＡ−４５）も同じ手順を用いて評価した。この例では、両方の層における鞘に界面活性剤を添加することによってＰＬＡ系ウェブを親水性にした。繊維の鞘は、繊維の約３２体積％を構成していた。鞘は、１．５％のＰＥＧ−５コカミド、１．５重量％のＤＯＳＳ、２重量％のＰＰ、及び９５重量％のＰＬＡ−１を含有していた。繊維の芯は、繊維の約６８体積％を構成しており、ＰＬＡ−１及び青色顔料を含有するブレンドのみを含有していた。
【０１００】
ＥＶＡ−４５系結合層の粘着力を、ハイドロヘッド試験を用いて測定した。初期層間剥離は、１５．１ｋＰａの平均値で始まり、１６．１ｋＰａで破壊された。高レベルの極性酢酸ビニルモノマー（４５％）を含むこのポリマーは、より低いＶＡ含有量を有するポリマー、特に、３０重量パーセント未満の酢酸ビニル含有量を有するものよりも遥かに良好に固着した。
【０１０１】
結合層は、様々な量のＣ１２〜Ｃ１５安息香酸アルキル可塑剤をエチレン−メチルアクリレートコポリマー（ＥＭＡ）と合わせることによって調製した。これら例では、２プライの界面活性剤処理した親水性ＰＬＡ系不織布を、単一のフライトスクリュー、ＣＬＯＥＲＥＮフィードブロック、及びドロップダイを備える２つの単軸押出成形機を用いて、２層構造で押出コーティングした。両方の層における鞘に界面活性剤を添加することによってＰＬＡ系ウェブを親水性にした。繊維の鞘は、繊維の３２体積％を構成していた。鞘は、１．５重量％のＰＥＧ−５コカミド、１．５重量％のＤＯＳＳ、２重量％のＰＰ、及び９５重量％のＰＬＡ−１（全て重量％）を含有していた。繊維の芯は、繊維の約６８体積％を構成しており、ＰＬＡ−１及び０．７５〜１．０重量％のＢｌｕｅ  ＭＢ１のみを含有していた。バリア層は、ＬＤＰＥ、ＬＬＤＰＥ、及びＬＤＰＥに配合されている青色顔料のブレンドからなっていた。両方の層の加工温度は、全ての例において２０２℃〜２１０℃であった。２層コーティングは、１８マイクロメートル（０．７ｍｉｌ）〜２８マイクロメートル（１．１ｍｉｌ）の総厚みを有していた。層は、結合層のバリアフィルムに対する比が約１：３でコーティングされた。滅菌の前後にハイドロヘッド試験を実施した。結果を表１０に要約する。
【０１０２】
【表１０】
0006545100.tif 000011
【０１０３】
幾つかの実施形態では、結合層の性能は、組成物中に更なるポリマーをブレンドすることによって改善することができる。例えば、本発明者らは、熱可塑性エラストマーを含むことによって、粘着力が改善され得ることを見出した。好適な熱可塑性エラストマーは、二元ブロック及び三元ブロックコポリマーを含む。例示的なブロックコポリマーとしては、アルキルアクリレート及びアルキルメタクリレートブロックに基づくものが挙げられる。幾つかの実施形態では、アルキルメタクリレートは、メチルメタクリレートである。幾つかの実施形態では、アルキルアクリレートは、ブチルアクリレートである。幾つかの実施形態では、熱可塑性エラストマーは、ポリメタクリレート−ポリアクリレート−ポリメタクリレート三元ブロックコポリマー、例えば、ポリ（メチルメタクリレート）−ポリ（ブチルアクリレート）−ポリ（メチルメタクリレート）コポリマーである。好適な熱可塑性エラストマーとしては、Ｋｕｒａｒｙ  Ａｍｅｒｉｃａから商品名ＫＵＲＡＲＩＴＹとして入手可能なものが挙げられる。
【０１０４】
層は、ＰＭＭＡ−ＰＢＡ−ＰＭＭＡブロックコポリマーとエチレン−メチルアクリレートコポリマー（ＥＭＡ）とをブレンドすることによって調製した。更なる結合層は、可塑剤をブロックコポリマー／ＥＭＡブレンドに添加することによって調製した。不織布多層物品は、実施例１２Ａ〜Ｃに記載の通り調製した。滅菌の前後にハイドロヘッド試験を実施した。結果を、表１１に要約する。
【０１０５】
【表１１】
0006545100.tif 000012
【０１０６】
本開示の多層物品は、広範な用途で使用することができる。幾つかの実施形態では、これら物品は、滅菌を必要とするものを含む医療用途で用いることができる。例示的な物品としては、包帯、ガウン、加温ブランケット等が挙げられる。
【０１０７】
本発明の範囲及び趣旨から逸脱しない本発明の様々な変更及び改変は、当業者には明らかであろう。本発明の実施態様の一部を以下の項目［１］−［３２］に記載する。
[１]
親水性吸収層と、ポリオレフィンバリア層と、前記吸収層を前記バリア層に固着させる結合層と、を含む多層物品であって、前記吸収層が、界面活性剤と組合された脂肪族ポリエステルを含む繊維の不織布ウェブを含む、多層物品。
[２]
前記結合層が、少なくとも１つのオレフィンモノマーと少なくとも１つの極性モノマーとのコポリマーを含む、項目１に記載の多層物品。
[３]
前記コポリマーが、少なくとも１つの反応性モノマーを更に含み、前記反応性モノマーが、ヒドロキシル基と共有結合的に反応する反応性基を含む、項目２に記載の多層物品。
[４]
前記結合層が、少なくとも１つの反応性モノマーを含む反応性ポリマーを更に含み、前記反応性モノマーが、ヒドロキシル基と共有結合的に反応する反応性基を含む、項目２又は３に記載の多層物品。
[５]
少なくとも１つのオレフィンモノマーが、エチレンである、項目２〜４のいずれか一項に記載の多層物品。
[６]
少なくとも１つの極性モノマーが、酢酸ビニル、Ｃ１〜Ｃ８アクリレート、Ｃ１〜Ｃ４アクリル酸、及びこれらの組み合わせからなる群より選択される、項目２〜５のいずれか一項に記載の多層物品。
[７]
前記反応性モノマーの反応性基が、無水物基又はエポキシ基である、項目２〜６のいずれか一項に記載の多層物品。
[８]
前記結合層が、粘着付与剤を更に含む、項目１〜７のいずれか一項に記載の多層物品。
[９]
前記結合層が、熱可塑性エラストマーを更に含む、項目１〜８のいずれか一項に記載の多層物品。
[１０]
前記熱可塑性エラストマーが、アルキルメタクリレート及びアルキルアクリレートブロックを含むブロックコポリマーである、項目９に記載の多層物品。
[１１]
前記熱可塑性エラストマーが、ポリ（メチルメタクリレート）−ポリ（ブチルアクリレート）−ポリ（メチルメタクリレート）コポリマーである、項目１０に記載の多層物品。
[１２]
前記結合層が、安息香酸アルキル可塑剤を更に含む、項目１〜１１のいずれか一項に記載の多層物品。
[１３]
親水性の第１のプライ及び第２のプライを含む吸収層と、前記第２のプライに固着しているポリオレフィンバリア層と、を含む多層物品であって、前記第１のプライが、界面活性剤と組合された脂肪族ポリエステルを含む繊維の第１の不織布ウェブを含み、前記第２のプライが、前記脂肪族ポリエステルを含む繊維の第２の不織布ウェブを含む、多層物品。
[１４]
前記バリア層が、前記第２のプライに直接固着している、項目１３に記載の多層物品。
[１５]
前記バリア層が、前記第２のプライに間接的に固着しており、前記多層物品が、前記バリア層と前記第２のプライとの間に位置し、且つ前記バリア層及び前記第２のプライに固着している結合層を更に含む、項目１４に記載の多層物品。
[１６]
前記結合層が、少なくとも１つのオレフィンモノマーと少なくとも１つの極性モノマーとのコポリマーを含む、項目１５に記載の多層物品。
[１７]
前記コポリマーが、少なくとも１つの反応性モノマーを更に含み、前記反応性モノマーが、ヒドロキシル基と共有結合的に反応する反応性基を含む、項目１６に記載の多層物品。
[１８]
少なくとも１つのオレフィンモノマーが、エチレンである、項目１６又は１７に記載の多層物品。
[１９]
少なくとも１つの極性モノマーが、酢酸ビニル、Ｃ１〜Ｃ８アクリレート、Ｃ１〜Ｃ４アクリル酸、及びこれらの組み合わせからなる群より選択される、項目１６〜１８のいずれか一項に記載の多層物品。
[２０]
前記反応性モノマーの反応性基が、無水物基又はエポキシ基である、項目１６〜１９のいずれか一項に記載の多層物品。
[２１]
前記結合層が、粘着付与剤を更に含む、項目１６〜２０のいずれか一項に記載の多層物品。
[２２]
前記結合層が、熱可塑性エラストマーを更に含む、項目１６〜２１のいずれか一項に記載の多層物品。
[２３]
前記熱可塑性エラストマーが、アルキルメタクリレート及びアルキルアクリレートブロックを含むブロックコポリマーである、項目２２に記載の多層物品。
[２４]
前記熱可塑性エラストマーが、ポリ（メチルメタクリレート）−ポリ（ブチルアクリレート）−ポリ（メチルメタクリレート）コポリマーである、項目２３に記載の多層物品。
[２５]
前記結合層が、安息香酸アルキル可塑剤を更に含む、項目１６〜２４のいずれか一項に記載の多層物品。
[２６]
前記脂肪族ポリエステルが、ポリ（乳酸）を含む、項目１〜２５のいずれか一項に記載の多層物品。
[２７]
前記界面活性剤が、前記脂肪族ポリエステルとブレンドされている、項目１〜２６のいずれか一項に記載の多層物品。
[２８]
前記繊維が、芯及び鞘を含み、前記芯が前記脂肪族ポリエステルを含み、前記鞘が、前記脂肪族ポリエステル及び前記界面活性剤を含む、項目１〜２７のいずれか一項に記載の多層物品。
[２９]
前記界面活性剤が、前記脂肪族ポリエステルを含む繊維の表面に塗布される、項目１〜２８のいずれか一項に記載の多層物品。
[３０]
前記界面活性剤が、アニオン性界面活性剤及び非イオン性ポリエトキシ化界面活性剤のうちの少なくとも１つを含む、項目１〜２９のいずれか一項に記載の多層物品。
[３１]
前記吸収層が、前記脂肪族ポリエステル及び前記界面活性剤とブレンドされている不揮発性担体を更に含む、項目１〜３０のいずれか一項に記載の多層物品。
[３２]
前記不揮発性担体が、ポリアルキレンオキシド、熱安定性多価アルコール、多価アルコールの低分子量エステル、及びこれらの組み合わせのうちの少なくとも１つを含む、項目３１に記載の多層物品。
【図１】
0006545100.tif 000013
【図２】
0006545100.tif 000014
【図３】
0006545100.tif 000015